(57)【要約】【課題】浸透距離低減炭による浸透距離低減効果を高めて強度の高いコークスの製造が実現できるコークスの製造方法を提供する。【解決手段】コークスの製造方法であって、石炭混合物を製造する石炭混合ステップと、水分量を６質量％以上とした石炭混合物を粉砕して疑似粒子を形成させる疑似粒子形成ステップと、疑似粒子に他の石炭を配合して配合炭を調製する配合炭調製ステップと、配合炭をコークス炉に装炭して乾留するコークス製造ステップと、を含み、石炭混合物は、高浸透距離炭と浸透距離低減炭とを、石炭混合物中の浸透距離低減炭の割合が、高浸透距離炭の割合の０．２５〜３．０倍の範囲となるように混合される。【選択図】図６
2019127587.tif 000002
【特許請求の範囲】
【請求項１】
配合炭をコークス炉に装炭して乾留するコークスの製造方法であって、
石炭混合物を製造する石炭混合ステップと、
水分量を６質量％以上とした前記石炭混合物を粉砕して疑似粒子を形成させる疑似粒子形成ステップと、
前記石炭混合物に他の石炭を配合して配合炭を調製する配合炭調製ステップと、
前記配合炭をコークス炉に装炭して乾留するコークス製造ステップと、
を含み、
前記石炭混合物は、容器内に充填した石炭試料の上に、上下面に貫通孔を有する材料を配置して前記石炭試料を加熱することで前記貫通孔へ石炭が浸透する距離である浸透距離（ｍｍ）が下記式［Ｉ］で求まる浸透距離の値を超える高浸透距離炭と、ビトリニットの平均最大反射率Ｒｏが１．２５％以上かつ全イナート量ＴＩが３０体積％以下である浸透距離低減炭と、を含み、
前記石炭混合物中の前記浸透距離低減炭の割合が前記高浸透距離炭の割合の０．２５〜３．０倍の範囲となるように混合された石炭混合物である、コークスの製造方法。
浸透距離＝１．３×ａ×ｌｏｇＭＦ                            ・・・式［Ｉ］
但し、式［Ｉ］において、ＭＦは、石炭のギーセラー最高流動度（ｄｄｐｍ）であり、定数ａは、ギーセラー最高流動度ＭＦの常用対数値ｌｏｇＭＦ＜２．５０の範囲にある少なくとも１種以上の石炭について、測定された浸透距離（ｍｍ）及びｌｏｇＭＦの値を用いて、原点を通る回帰直線を作成した際のｌｏｇＭＦの係数の０．７から１．０倍の範囲の定数である。
【請求項２】
前記定数ａは、１．７５＜ｌｏｇＭＦ＜２．５０の範囲にある石炭の少なくとも１種以上の浸透距離及びギーセラー最高流動度ＭＦの常用対数値ｌｏｇＭＦを測定し、その測定値を用いて原点を通る回帰直線を作成した際のｌｏｇＭＦの係数の０．７から１．０倍の範囲の定数である、請求項１に記載のコークスの製造方法。
【請求項３】
配合炭をコークス炉に装炭して乾留するコークスの製造方法であって、
石炭混合物を製造する石炭混合ステップと、
水分量を６質量％以上とした前記石炭混合物を粉砕して疑似粒子を形成させる疑似粒子形成ステップと、
前記石炭混合物に他の石炭を配合して配合炭を調製する配合炭調製ステップと、
前記配合炭をコークス炉に装炭して乾留するコークス製造ステップと、
を含み、
前記石炭混合物は、容器内に充填した石炭試料の上に、上下面に貫通孔を有する材料を配置して前記石炭試料を加熱することで前記貫通孔へ石炭が浸透する距離である浸透距離（ｍｍ）が下記式［ＩＩ］で求まる浸透距離の値を超える高浸透距離炭と、ビトリニットの平均最大反射率Ｒｏが１．２５％以上かつ全イナート量ＴＩが３０体積％以下である浸透距離低減炭と、を含み、
前記石炭混合物中の前記浸透距離低減炭の割合が前記高浸透距離炭の割合の０．２５〜３．０倍の範囲となるように混合された石炭混合物である、コークスの製造方法。
浸透距離＝ａ’×ｌｏｇＭＦ＋ｂ                            ・・・式［ＩＩ］
但し、式［ＩＩ］において、但し、ＭＦは、石炭のギーセラー最高流動度（ｄｄｐｍ）であり、定数ａ’は、ギーセラー最高流動度ＭＦの常用対数値ｌｏｇＭＦ＜２．５０の範囲にある少なくとも１種以上の石炭について、測定された浸透距離（ｍｍ）及びｌｏｇＭＦの値を用いて、原点を通る回帰直線を作成した際のｌｏｇＭＦの係数の０．７から１．０倍の範囲の定数であり、定数ｂは、前記回帰直線の作成に用いた石炭から選ばれる１種類以上の石炭について、同一試料を複数回測定した際の浸透距離の標準偏差の平均値以上前記平均値の５倍以下の範囲となる定数である。
【請求項４】
前記定数ａ’が、１．７５＜ｌｏｇＭＦ＜２．５０の範囲にある石炭の少なくとも１種以上の浸透距離及びギーセラー最高流動度ＭＦの常用対数値ｌｏｇＭＦを測定し、その測定値を用いて回帰直線を作成した際のｌｏｇＭＦの係数の０．７から１．０倍の範囲の定数である、請求項３に記載のコークスの製造方法。
【請求項５】
配合炭をコークス炉に装炭して乾留するコークスの製造方法であって、
石炭混合物を製造する石炭混合ステップと、
水分量を６質量％以上とした前記石炭混合物を粉砕して疑似粒子を形成させる疑似粒子形成ステップと、
前記石炭混合物に他の石炭を配合して配合炭を調製する配合炭調製ステップと、
前記配合炭をコークス炉に装炭して乾留するコークス製造ステップと、
を含み、
前記石炭混合物は、下記（１）〜（４）で測定される浸透距離が１５ｍｍ以上である高浸透距離炭と、ビトリニットの平均最大反射率Ｒｏが１．２５％以上かつ全イナート量ＴＩが３０体積％以下である浸透距離低減炭と、を含み、
前記石炭混合物中の前記浸透距離低減炭の割合が、前記高浸透距離炭の割合の０．２５〜３．０倍の範囲で混合された石炭混合物である、コークスの製造方法。
（１）石炭を粒径２ｍｍ以下が１００質量％となるように粉砕し、前記粉砕された石炭を充填密度０．８ｇ／ｃｍ３で、層厚が１０ｍｍとなるように容器に充填した石炭試料を作成し、
（２）前記石炭試料の上に直径２ｍｍのガラスビーズを浸透距離以上の層厚となるように配置し、
（３）前記ガラスビーズの層の上部から５０ｋＰａとなるように荷重を負荷しつつ、加熱速度３℃／分で室温から５５０℃まで不活性ガス雰囲気下で加熱し、前記石炭試料を溶融させて前記ガラスビーズの層へ浸透させ、
（４）前記ガラスビーズの層へ浸透した石炭試料の浸透距離を測定する。
【発明の詳細な説明】
【技術分野】
【０００１】
本発明は、コークス強度の低下を誘引する浸透距離が大きすぎる石炭（以後、高浸透距離炭と記載する）を用いてコークスを製造するに際し、高浸透距離炭を用いることによるコークス強度の低下を抑制して強度の高いコークスを製造するコークスの製造方法に関する。
【背景技術】
【０００２】
高炉で銑鉄を溶製する場合、高炉内に鉄鉱石類とコークスとを交互に装入してこれらを層状に充填し、羽口から吹き込まれる高温の熱風で鉄鉱石類やコークスを加熱するとともに、コークスから発生したＣＯガスで鉄鉱石類を還元する。この高炉の操業を安定して行うには、高炉内の通気性や通液性を確保する必要があり、このためには、強度、粒度および反応後強度等の諸特性に優れたコークスが不可欠である。なかでも、回転強度などのコークス強度が高いことは、特に重要な特性である。
【０００３】
コークスの強度は、通常、ＪＩＳ  Ｋ  ２１５１に規定されている回転強度試験により測定されるドラム強度ＤＩ（１５０／１５）などを指標として管理されている。石炭は、乾留により軟化溶融して互いに接着しコークスになる。したがって、石炭の軟化溶融特性の違いはコークス強度に大きく影響する。したがって、コークス強度を管理するために、石炭の軟化溶融特性が評価されている。ここで、石炭の軟化溶融特性とは、石炭を加熱したときに軟化溶融する性質であり、通常、軟化溶融物の流動性、粘度、接着性、膨張性、浸透性などにより評価される。
【０００４】
石炭の軟化溶融特性のうち、軟化溶融時の流動性を測定する一般的な方法としては、ＪＩＳ  Ｍ  ８８０１に規定されるギーセラープラストメータ法による石炭流動性試験方法がある。ギーセラープラストメータ法は、径を４２５μｍ以下に粉砕した石炭を所定のるつぼに入れ、規定の昇温速度で加熱し、規定のトルクをかけた撹拌棒の回転速度を測定し、１分ごとの目盛分割（ｄｄｐｍ）をもって試料の軟化溶融特性を表す方法である。その他の軟化溶融特性評価方法としては、定回転方式でトルクを測定する方法、動的粘弾性測定装置による粘度の測定方法、ＪＩＳ  Ｍ  ８８０１に規定されているジラトメーター法が知られている。
【０００５】
石炭流動性試験方法に対して、特許文献１には、コークス炉内で石炭の軟化溶融物が置かれている状況を考慮した条件、すなわち、軟化溶融した石炭が拘束された条件で、かつ周囲の欠陥構造への溶融物の移動、浸透を模擬した条件で、軟化溶融特性を評価する方法が開示されている。特許文献１には、この方法で測定される浸透距離は、従来の方法とは異なる石炭軟化溶融特性の指標であり、この方法で測定される浸透距離は、コークス強度に影響を及ぼし、高浸透距離炭をコークス製造用の配合炭に配合すると、コークス中に粗大な気孔欠陥が形成され、コークス強度が低下することが開示されている。
【０００６】
特許文献２には、コークス強度の低下を招く浸透距離の範囲を規定し、その範囲から外れるように、コークス製造原料として単独または他の石炭と配合して用いられる個別銘柄の石炭の浸透距離を調整することが開示されている。すなわち、配合炭の浸透距離を適正範囲に調整することで、浸透距離が大きいことに起因したコークス強度の低下を抑制できることが開示されている。
【０００７】
具体的な浸透距離の調整方法として、浸透距離の異なる石炭を混合して浸透距離を調整する方法が開示されている。この方法は、配合炭の浸透距離が、配合炭を構成する単味の石炭の浸透距離と、その配合率から導かれる加重平均値とがほぼ一致する、すなわち、石炭の浸透距離には加成性があることを利用した方法である。ここで、浸透距離の加成性とは、複数銘柄の石炭からなる配合炭の実際に測定される浸透距離が、配合炭中の各銘柄の石炭の配合割合を重みにして各銘柄の石炭の浸透距離を加重平均して算出される浸透距離の加重平均値と略一致する性質を意味する。なお、測定される浸透距離と浸透距離の加重平均値とが近くなる場合、「加成性がある（加成性が良い）」といい、測定値と加重平均値が異なる場合、「加成性がない（加成性が悪い）」という。
【０００８】
また、特許文献３には、特許文献２で調査した石炭銘柄よりも広い性状範囲の石炭で、浸透距離の加成性の成立可否を調査した結果、高浸透距離炭と、ビトリニットの平均最大反射率Ｒｏが１．２５％以上で、かつ組織分析における全イナート量ＴＩが３０体積％以下である石炭（以後、浸透距離低減炭と記載する）とを組み合わせた場合、両者を混合した混合炭の浸透距離は加成値よりも大きく低下し、浸透距離低減炭と高浸透距離炭とを同時に配合し、コークスを製造することで高浸透距離炭によるコークス強度の低下を抑制できることが開示されている。
【０００９】
また、特許文献４には、非微粘炭を核として周囲に粘結炭を被覆した造粒炭を用いてコークスを製造することで、強度の高いコークスが製造できることが開示されている。特許文献４によると、非微粘炭を粘結炭で被覆することで、非微粘炭のガス化により形成された気孔壁が粘結炭の存在により強化され、これにより強度の高いコークスが製造できる。
【００１０】
特許文献５には、低品位炭と高流動度材料とを近接配合することで高品位炭のような特性の配合炭が得られ、この配合炭を用いることで強度の高いコークスが製造できることが開示されている。特許文献５には、低品位炭と高い流動度材料とを近接配合させる処理の例として、成型処理、造粒処理、接着処理または混練処理が開示されており、このうち、造粒処理および混練処理は、高流動度材料をバインダーとして用いている。
【００１１】
また、特許文献６には、２種類以上の石炭を石炭性状に応じて別々に粉砕し、石炭性状ごとに粒度分布を調整する冶金用コークスの製造方法が開示されている。特許文献６によると、軟化溶融層中で固相成分となり得る成分の含有量の多い石炭を細粒化し、その他の石炭は配合炭全体の粒度分布が一定になるように粒度を調整することで、大粒径および低嵩密度のコークスを得ることができる。
【先行技術文献】
【特許文献】
【００１２】
【特許文献１】特開２０１２−０７３２３９号公報
【特許文献２】特開２０１２−０７２３９１号公報
【特許文献３】特許第５９７５１９１号公報
【特許文献４】特開２００７−２３１０６６号公報
【特許文献５】特開２０１３−１８１１００号公報
【特許文献６】特開平１１−１８１４４１号公報
【特許文献７】特開２０１５−１４７９４３号公報
【非特許文献】
【００１３】
【非特許文献１】土肥勇介、外４名、「石炭水分が疑似粒子の形成およびコークス強度に及ぼす影響」、ＣＡＭＰ−ＩＳＩＪ、Ｖｏｌ．２８、２０１５年、ｐ．７９
【非特許文献２】佐藤宗武、他５名、「付着性微粉体を用いた粉体混合機の混合特性の評価」、粉体工学会誌、Ｖｏｌ．３０、Ｎｏ．６（１９９３）、ｐ．３９０〜ｐ．３９６
【非特許文献３】A. Guedes et al. 「Micro-Raman spectroscopy of collotelinite, fusinite and macrinite」International Journal of Coal Geology 83 (2010) p.415-422
【発明の概要】
【発明が解決しようとする課題】
【００１４】
高浸透距離炭は、コークス強度の低下を招くので、配合炭に多くの高浸透距離炭を加えないでコークスを製造することが好ましい。しかしながら、原料の安定調達の観点から、多産地多銘柄となる複数種の石炭の配合を指向する現在のコークス製造においては、高浸透距離炭であっても、多量に使用したいという要請がある。
【００１５】
特許文献１には、配合炭の浸透距離が大きくなりすぎないように、複数銘柄の石炭を配合することや、高浸透距離炭の配合割合が大きくなりすぎないようにすることが記載されている。しかしながら、特許文献１には、高浸透距離と組み合わせ得る他の石炭の特性や、浸透距離の大きな石炭の許容可能な配合割合についての基準は開示されていない。
【００１６】
特許文献２には、配合炭の浸透距離測定値は、それぞれの石炭の浸透距離測定値をそれぞれの石炭の混合割合を重みとした加重平均値に略一致することが開示されており、これを用いて、望ましい浸透距離を有する配合炭を調整できることが開示されている。しかしながら、実際に、配合炭の浸透距離測定値と、石炭の加重平均値とが一致しない石炭の組み合わせもあり、そのような組み合わせの石炭を含む石炭混合物の浸透距離の調整に、特許文献２の技術は適用できない。また、特許文献２には、配合炭の浸透距離測定値と、石炭の加重平均値とが一致しない場合の石炭の組み合わせについては何ら開示されていない。
【００１７】
特許文献３には、配合炭の浸透距離を低減できる石炭（浸透距離低減炭）の品位範囲を明らかにしており、このような浸透距離低減炭を用いることで、高浸透距離炭の浸透距離を加重平均値よりも低減できることが開示されている。しかしながら、特許文献３には、浸透距離低減炭の効果を高めることができる浸透距離低減炭と高浸透距離炭との混合方法については何ら開示されていない。
【００１８】
特許文献４、５には、低品位炭と粘結炭や高流動度材料とを近接配合することで、低品位炭を用いながら強度の高いコークスを製造できることが開示されている。しかしながら、高浸透距離炭と浸透距離低減炭との組み合わせに対する混合方法については何ら開示されていない。また、特許文献４、５に開示された近接配合を実施するには、造粒機や成型機などの近接配合のための専用設備を必要とするという問題点がある。
【００１９】
特許文献６には、石炭性状が近い石炭ごとに粉砕して粒度を調整することが開示されているが、高浸透距離炭および浸透距離低減炭といった石炭性状が異なる石炭ごとに粉砕することについては何ら開示されていない。
【００２０】
本発明は、このような事情を鑑みてなされたものであり、その目的とするところは、コークス強度の低下を招く高浸透距離炭と、高浸透距離炭のコークス強度への悪影響を緩和する浸透距離低減炭とからなる石炭混合物を含む配合炭を用いてコークスを製造する場合に、コークス強度を低下させる高浸透距離炭の悪影響を緩和する浸透距離低減炭の効果を高めて、強度の高いコークスの製造が実現できるコークスの製造方法を提供することにある。
【課題を解決するための手段】
【００２１】
このような課題を解決するための本発明の特徴は、以下の通りである。
［１］配合炭をコークス炉に装炭して乾留するコークスの製造方法であって、石炭混合物を製造する石炭混合ステップと、水分量を６質量％以上とした前記石炭混合物を粉砕して疑似粒子を形成させる疑似粒子形成ステップと、前記石炭混合物に他の石炭を配合して配合炭を調製する配合炭調製ステップと、前記配合炭をコークス炉に装炭して乾留するコークス製造ステップと、を含み、前記石炭混合物は、容器内に充填した石炭試料の上に、上下面に貫通孔を有する材料を配置して前記石炭試料を加熱することで前記貫通孔へ石炭が浸透する距離である浸透距離（ｍｍ）が下記式［Ｉ］で求まる浸透距離の値を超える高浸透距離炭と、ビトリニットの平均最大反射率Ｒｏが１．２５％以上かつ全イナート量ＴＩが３０体積％以下である浸透距離低減炭と、を含み、
前記石炭混合物中の前記浸透距離低減炭の割合が前記高浸透距離炭の割合の０．２５〜３．０倍の範囲となるように混合された石炭混合物である、コークスの製造方法。
浸透距離＝１．３×ａ×ｌｏｇＭＦ                            ・・・式［Ｉ］
但し、式［Ｉ］において、ＭＦは、石炭のギーセラー最高流動度（ｄｄｐｍ）であり、定数ａは、ギーセラー最高流動度ＭＦの常用対数値ｌｏｇＭＦ＜２．５０の範囲にある少なくとも１種以上の石炭について、測定された浸透距離（ｍｍ）及びｌｏｇＭＦの値を用いて、原点を通る回帰直線を作成した際のｌｏｇＭＦの係数の０．７から１．０倍の範囲の定数である。
［２］前記定数ａは、１．７５＜ｌｏｇＭＦ＜２．５０の範囲にある石炭の少なくとも１種以上の浸透距離及びギーセラー最高流動度ＭＦの常用対数値ｌｏｇＭＦを測定し、その測定値を用いて原点を通る回帰直線を作成した際のｌｏｇＭＦの係数の０．７から１．０倍の範囲の定数である、［１］に記載のコークスの製造方法。
［３］配合炭をコークス炉に装炭して乾留するコークスの製造方法であって、石炭混合物を製造する石炭混合ステップと、水分量を６質量％以上とした前記石炭混合物を粉砕して疑似粒子を形成させる疑似粒子形成ステップと、前記石炭混合物に他の石炭を配合して配合炭を調製する配合炭調製ステップと、前記配合炭をコークス炉に装炭して乾留するコークス製造ステップと、を含み、前記石炭混合物は、容器内に充填した石炭試料の上に、上下面に貫通孔を有する材料を配置して前記石炭試料を加熱することで前記貫通孔へ石炭が浸透する距離である浸透距離（ｍｍ）が下記式［ＩＩ］で求まる浸透距離の値を超える高浸透距離炭と、ビトリニットの平均最大反射率Ｒｏが１．２５％以上かつ全イナート量ＴＩが３０体積％以下である浸透距離低減炭と、を含み、
前記石炭混合物中の前記浸透距離低減炭の割合が前記高浸透距離炭の割合の０．２５〜３．０倍の範囲となるように混合された石炭混合物である、コークスの製造方法。
浸透距離＝ａ’×ｌｏｇＭＦ＋ｂ                            ・・・式［ＩＩ］
但し、式［ＩＩ］において、但し、ＭＦは、石炭のギーセラー最高流動度（ｄｄｐｍ）であり、定数ａ’は、ギーセラー最高流動度ＭＦの常用対数値ｌｏｇＭＦ＜２．５０の範囲にある少なくとも１種以上の石炭について、測定された浸透距離（ｍｍ）及びｌｏｇＭＦの値を用いて、原点を通る回帰直線を作成した際のｌｏｇＭＦの係数の０．７から１．０倍の範囲の定数であり、定数ｂは、前記回帰直線の作成に用いた石炭から選ばれる１種類以上の石炭について、同一試料を複数回測定した際の浸透距離の標準偏差の平均値以上前記平均値の５倍以下の範囲となる定数である。
［４］前記定数ａ’が、１．７５＜ｌｏｇＭＦ＜２．５０の範囲にある石炭の少なくとも１種以上の浸透距離及びギーセラー最高流動度ＭＦの常用対数値ｌｏｇＭＦを測定し、その測定値を用いて回帰直線を作成した際のｌｏｇＭＦの係数の０．７から１．０倍の範囲の定数である、［３］に記載のコークスの製造方法。
［５］配合炭をコークス炉に装炭して乾留するコークスの製造方法であって、
石炭混合物を製造する石炭混合ステップと、水分量を６質量％以上とした前記石炭混合物を粉砕して疑似粒子を形成させる疑似粒子形成ステップと、前記石炭混合物に他の石炭を配合して配合炭を調製する配合炭調製ステップと、前記配合炭をコークス炉に装炭して乾留するコークス製造ステップと、を含み、前記石炭混合物は、下記（１）〜（４）で測定される浸透距離が１５ｍｍ以上である高浸透距離炭と、ビトリニットの平均最大反射率Ｒｏが１．２５％以上かつ全イナート量ＴＩが３０体積％以下である浸透距離低減炭と、を含み、前記石炭混合物中の前記浸透距離低減炭の割合が、前記高浸透距離炭の割合の０．２５〜３．０倍の範囲で混合された石炭混合物である、コークスの製造方法。
（１）石炭を粒径２ｍｍ以下が１００質量％となるように粉砕し、前記粉砕された石炭を充填密度０．８ｇ／ｃｍ３で、層厚が１０ｍｍとなるように容器に充填した石炭試料を作成し、
（２）前記石炭試料の上に直径２ｍｍのガラスビーズを浸透距離以上の層厚となるように配置し、
（３）前記ガラスビーズの層の上部から５０ｋＰａとなるように荷重を負荷しつつ、加熱速度３℃／分で室温から５５０℃まで不活性ガス雰囲気下で加熱し、前記石炭試料を溶融させて前記ガラスビーズの層へ浸透させ、
（４）前記ガラスビーズの層へ浸透した石炭試料の浸透距離を測定する。
【発明の効果】
【００２２】
本発明の実施により、コークス強度を低下させる高浸透距離炭の悪影響を緩和する浸透距離低減炭の効果を高めることができ、コークス強度の低下をより抑制でき、同じ配合炭を用いて製造される従来のコークスよりも強度の高いコークスの製造が実現できる。また、高浸透距離炭のコークス強度を低下させる悪影響を緩和する効果を高めることができるので、製造されるコークスの強度が同じであれば、浸透距離低減炭の使用量を削減できる。一般的に、浸透距離低減炭は他の石炭よりも高価なので、浸透距離低減炭の使用量を削減することでコークスの製造コストを削減できる。
【図面の簡単な説明】
【００２３】
【図１】石炭試料と上下面に貫通孔を有する材料に一定荷重を負荷して、試料の浸透距離を測定する装置の一例を示す説明図である。
【図２】石炭試料と上下面に貫通孔を有する材料を一定容積に保って、試料の浸透距離を測定する装置の一例を示す説明図である。
【図３】ａ炭、ｂ炭それぞれの平均ラマンスペクトルを、最小値と最大値で正規化したグラフである。
【図４】石炭混合物の光学顕微鏡像である。
【図５】ラマン解析に基づくａ炭とｂ炭との識別結果を示す画像である。
【図６】石炭混合物に混合された石炭のＲｏとコークス強度との関係を示すグラフである。
【図７】石炭混合物の配合割合とコークス強度差との関係を示すグラフである。
【発明を実施するための形態】
【００２４】
本発明者らは、高浸透距離炭と浸透距離低減炭とを含む石炭混合物が配合された配合炭を用いてコークスを製造する場合に、所定の水分量に調整された石炭混合物を粉砕することで、水分を介して石炭混合物を凝集させて疑似粒子とする。これにより、石炭混合物に含まれる高浸透距離炭と浸透距離低減炭とを近接配置させることができ、この結果、コークス強度を低下させる高浸透距離炭の悪影響を緩和する浸透距離低減炭の効果が高められる。しかしながら、公知の情報では、粉砕のみでどの程度の疑似粒子ができるか、できた疑似粒子がコークス炉までの搬送過程やコークス炉への装入過程で壊れてしまわないか、さらには、炭化室内での昇温中に疑似粒子が壊れてコークス強度向上効果が失われてしまわないかは明らかではなかった。発明者らは、粉砕のみで疑似粒子形成が可能なこと、実機のコークス製造プロセスに適用してもコークス強度向上効果が得られることを見出して本発明を完成させた。以下、本発明の実施形態を通じて、本発明を詳細に説明する。
【００２５】
本実施形態に係るコークスの製造方法では、高浸透距離炭および浸透距離低減炭を含む石炭混合物が配合された配合炭が用いられる。石炭混合物における高浸透距離炭は、特許文献１に記載されている石炭の浸透距離の測定方法を用いて測定される浸透距離の範囲が所定の基準を満たす石炭である。まず、特許文献１に記載されている石炭の浸透距離の測定方法を説明する。浸透距離の測定方法の詳細は、特許文献１を参照できる。図１は、石炭試料と上下面に貫通孔を有する材料に一定荷重を負荷して、試料の浸透距離を測定する装置の一例を示す説明図である。測定装置３０は、配合炭を構成する石炭などを内部に収容する容器３と、容器３を収容するスリーブ５と、スリーブ５の外側に配置される加熱装置８と、荷重装置３１と、を有している。
【００２６】
まず、容器３に、石炭などを装入して石炭試料１の層を形成する。その試料１の層の上に上下面に貫通孔を有する材料２を配置して材料２の層を形成する。次いで、加熱装置８で、試料１を軟化溶融温度域以上に加熱し、溶融した試料１を材料２に浸透させて浸透距離を測定する。なお、材料２の形態として、貫通孔を持つ一体型の材料または粒子充填層が挙げられる。貫通孔を持つ一体型の材料とは、例えば、円形の貫通孔を持つもの、矩形の貫通孔を持つもの、不定形の貫通孔を持つものなどがある。粒子充填層とは、球形粒子充填層または非球形粒子充填層に大きく分けられる。球形粒子充填層には、ビーズなどの球形粒子が充填される。
【００２７】
スリーブ５は、ガス導入口１１とガス排出口１２とを有している。このガス導入口１１から不活性ガスがスリーブ５に導入されて、容器３が不活性ガス雰囲気となる。スリーブ５内の不活性ガスは、ガス排出口１２から排出される。
【００２８】
荷重装置３１は、錘３２、膨張率検出棒３３および変位計３４を有する。図１に示す材料２の上面に膨張率検出棒３３を配置し、膨張率検出棒３３の上端に荷重付加用の錘３２を乗せ、その上に変位計３４を配置し、膨張率を測定する。変位計３４は、試料の膨張率の膨張範囲（−１００〜３００％）が測定可能なものを用いればよい。加熱系内を不活性ガス雰囲気に保持する必要があるので、非接触式の変位計である光学式変位計を用いることが好ましい。不活性ガス雰囲気としては、窒素雰囲気とすることが好ましい。材料２が粒子充填層の場合は、膨張率検出棒３３が粒子充填層に埋没する可能性があるので、材料２と膨張率検出棒３３の間に板を挟むことが好ましい。
【００２９】
負荷させる荷重は、材料２の上面に対して均等にかかることが好ましく、材料２の上面に対して５〜８０ｋＰａ、好ましくは１５〜５５ｋＰａ、さらに好ましくは２５〜５０ｋＰａの圧力を負荷する。この圧力は、コークス炉内における軟化溶融層の膨張圧に基づいて設定することが好ましいが、測定結果の再現性、様々な石炭での銘柄差の検出力を検討した結果、炉内の膨張圧よりはやや高めの２５〜５０ｋＰａ程度が測定条件として最も好ましい。
【００３０】
加熱装置８には温度調節器１０が接続されており、容器３には温度計７が取り付けられており、温度計７には温度検出器９が接続されている。温度検出器９は、温度計７の温度を検出し、検出した温度データを温度調節器１０に出力する。温度調節器１０は、取得した温度データに基づいて加熱装置８の加熱温度を調整する。加熱装置８は、所定の昇温速度で加熱できる方式のものを用いることが好ましい。具体的には、電気炉や、導電性の容器と高周波誘導を組み合わせた外熱式またはマイクロ波のような内部加熱式の装置である。内部加熱式の装置を採用する場合は、試料内温度を均一にする工夫を施す必要があり、例えば、容器３の断熱性を高めることが好ましい。
【００３１】
加熱速度は、コークス炉内での石炭の軟化溶融挙動を模擬するために、コークス炉内での石炭の加熱速度と一致させることが好ましい。コークス炉内での軟化溶融温度域における石炭の加熱速度は、概ね２〜１０℃／分であることから平均的な加熱速度として２〜４℃／分とすることが好ましく、さらに好ましくは３℃／分程度である。しかし、非微粘結炭のように流動性の低い石炭の場合、３℃／分では浸透距離や膨張が小さく、検出が困難になる可能性がある。石炭は急速加熱することによりギーセラープラストメータによる流動性が向上することが一般的に知られており、例えば、浸透距離が１ｍｍ以下の流動性の低い石炭を測定する場合には、検出感度を向上させるために加熱速度を１０〜１０００℃／分に高めてもよい。
【００３２】
石炭の軟化溶融特性の評価が目的であるので、加熱を行なう温度範囲は、石炭の軟化溶融温度域の温度以上まで加熱できる温度範囲であればよい。コークス製造用の石炭の軟化溶融温度域を考慮すると、０〜５５０℃の範囲内では、石炭の軟化溶融温度である３００〜５５０℃の範囲において上記の加熱速度で加熱すればよい。
【００３３】
石炭試料１とする石炭は、予め粉砕され、所定の密度で所定の層厚になるように装入される。石炭試料１の石炭の粉砕粒度は、粒径３ｍｍ以下の粒子の比率が全体の７０〜８０質量％程度にすることが好ましいが、小さい装置での測定であることを考慮して粒径２ｍｍ以下が全体の１００質量％となるように粉砕した粉砕物を用いることがさらに好ましい。石炭の密度は、コークス炉内の充填密度に合わせて０．７〜０．９ｇ／ｃｍ３の範囲にすることが好ましく、再現性、検出力を検討した結果、０．８ｇ／ｃｍ３（いずれも乾燥基準の密度）にすることがさらに好ましい。また、石炭試料１の層厚は、コークス炉内における軟化溶融層の厚みに基づいて５〜２０ｍｍの範囲にしてよいが、再現性、検出力を検討した結果、１０ｍｍにすることが好ましい。
【００３４】
材料２として均一な粒径のガラスビーズを用いる場合、直径０．２ｍｍから３．５ｍｍ程度のガラスビーズを選択することが好ましく、さらに好ましくは直径２ｍｍである。
【００３５】
石炭の軟化溶融物の浸透距離は、加熱中に常時連続的に測定できることが好ましい。しかし、試料から発生するタールの影響などによって、常時測定は容易ではない。加熱による石炭の膨張、浸透現象は不可逆的であり、一旦膨張、浸透した後は冷却してもほぼその形状が保たれているので、石炭溶融物が浸透終了した後、容器３全体を冷却し、冷却後の浸透距離を測定することで、加熱中における試料が浸透した位置を測定してもよい。このように測定することで、冷却後の容器３から材料２を取り出し、ノギスや定規で直接測定することが可能になる。また、材料２として粒子を使用した場合には、粒子間の空隙に浸透した軟化溶融物は、浸透した部分までの粒子層全体を固着させている。したがって、予め粒子充填層の質量と高さとの関係を求めておけば、浸透終了後、固着していない粒子の質量を測定し、初期質量から差し引くことで固着している粒子の質量を算出でき、これから浸透距離を算出できる。
【００３６】
図２は、石炭試料と上下面に貫通孔を有する材料を一定容積に保って、試料の浸透距離を測定する装置の一例を示す説明図である。図２において、図１と共通する構成には同じ参照番号を付して重複する説明を省略する。測定装置４０は、石炭試料１と材料２とを一定容積に保って、石炭試料１の浸透距離を測定する装置である。
【００３７】
荷重装置４１は、圧力検出棒４２及びロードセル４３を有している。図２は、石炭試料１と材料２とを一定容積に保ちつつ石炭試料１を加熱する装置であり、材料２を介して石炭試料１の浸透時の圧力を測定できる。図２に示すように、材料２の上面に圧力検出棒４２を配置し、圧力検出棒４２の上端にロードセル４３を接触させて圧力を測定できる。一定容積を保つために、圧力検出棒４２及びロードセル４３が上下方向に動かないよう固定されている。なお、加熱前に、容器３に収容された石炭試料１に対し、材料２、圧力検出棒４２、ロードセル４３間に隙間ができないように、それぞれを密着させることが好ましい。また、材料２が粒子充填層の場合は、圧力検出棒４２が粒子充填層に埋没する可能性があるので、材料２と圧力検出棒４２の間に板を挟むことが好ましい。測定装置４０の他の構成は測定装置３０と同じである。このような構成の測定装置４０を用いても、石炭試料１の浸透距離を測定できる。
【００３８】
本実施形態に係るコークスの製造方法に用いられる高浸透距離炭は、測定装置３０または測定装置４０を用いて測定される浸透距離の範囲が、特許文献２に記載されている以下の基準［Ａ］、［Ｂ］および［Ｃ］の何れかを満たす石炭である。
【００３９】
［Ａ］下記式［Ｉ］で求まる浸透距離の値を超える範囲
浸透距離＝１．３×ａ×ｌｏｇＭＦ                    ・・・式［Ｉ］
但し、式［Ｉ］において、ＭＦは、石炭のギーセラー最高流動度（ｄｄｐｍ）であり、定数ａは、ギーセラー最高流動度ＭＦの常用対数値ｌｏｇＭＦ＜２．５０の範囲にある少なくとも１種以上の石炭について、測定された浸透距離及びｌｏｇＭＦの値を用いて、原点を通る回帰直線を作成した際のｌｏｇＭＦの係数の０．７から１．０倍の範囲の定数である。
【００４０】
［Ｂ］下記式［ＩＩ］で求まる浸透距離の値を超える範囲
浸透距離＝ａ’×ｌｏｇＭＦ＋ｂ                      ・・・式［ＩＩ］
但し、式［ＩＩ］において、ＭＦは、石炭のギーセラー最高流動度（ｄｄｐｍ）であり、定数ａ’は、ギーセラー最高流動度ＭＦの常用対数値ｌｏｇＭＦ＜２．５０の範囲にある少なくとも１種以上の石炭について、測定された浸透距離及びｌｏｇＭＦの値を用いて、原点を通る回帰直線を作成した際のｌｏｇＭＦの係数の０．７から１．０倍の範囲の定数である。定数ｂは、前記回帰直線の作成に用いた銘柄から選ばれる１種類以上の同一試料を複数回測定した際の浸透距離の標準偏差の平均値以上前記平均値の５倍以下の範囲となる定数である。
【００４１】
［Ｃ］下記（１）〜（４）で測定される浸透距離が１５ｍｍ以上の範囲
（１）測定装置３０のような石炭試料に一定荷重を加える装置を用いて、石炭を粒径２ｍｍ以下が１００質量％となるように粉砕し、粉砕された石炭を充填密度０．８ｇ／ｃｍ３で層厚が１０ｍｍとなるように容器３に充填した石炭試料１を作成する。
（２）石炭試料１の上に、直径２ｍｍのガラスビーズからなるカラスビーズの層を浸透距離以上の層厚となるように配置する。
（３）ガラスビーズの層の上部から５０ｋＰａとなるように荷重を負荷しつつ、加熱速度３℃／分で室温から５５０℃まで不活性ガス雰囲気下で加熱し、石炭試料を溶融させてガラスビーズの層へ浸透させる。
（４）ガラスビーズの層へ浸透した石炭試料の浸透距離を測定する。
【００４２】
なお、基準［Ａ］、［Ｂ］における定数ａ及び定数ａ’を求める際の浸透距離及びギーセラー最高流動度ＭＦの常用対数値ｌｏｇＭＦの測定対象の石炭は、１．７５＜ｌｏｇＭＦ＜２．５０の範囲となる石炭であることが好ましく、定数ａ及び定数ａ’は、その測定値を用いて原点を通る回帰直線を作成した際のｌｏｇＭＦの係数の０．７から１．０倍の範囲の定数であることが好ましい。ＭＦが小さい石炭では浸透距離が小さく誤差が大きくなりやすいので、ｌｏｇＭＦの下限を１．７５を超える値とすることで、誤差が大きくなることを抑制できる。
【００４３】
ここで、定数ａおよびａ’、ｂともに範囲を規定しているのは、これらの値を減少させることで、強度低下を招く石炭がより確実に検出できるようになるからであり、その値は操業上の要求によって調整できる。ただし、この値を小さくしすぎると、コークス強度に悪影響を及ぼすと推定される石炭が多くなりすぎるという問題および実際は強度低下を招かない石炭であっても強度低下を起こすと誤認してしまうという問題が生じてしまう。このため、ａおよびａ’については回帰直線の傾きの０．７〜１．０倍とすることが好ましく、また、ｂについては同一試料を複数回測定した際の標準偏差の１〜５倍とすることが好ましい。
【００４４】
浸透距離の範囲が基準［Ａ］、［Ｂ］および［Ｃ］の何れかを満たす高浸透距離炭は、コークスの原料石炭（原料炭）として用いられると、コークス化の際に粗大な欠陥を残し、かつ薄い気孔壁の組織構造が形成されるので、製造されるコークス強度が低下する。このコークス強度低下を抑制させるために本実施形態に係るコークスの製造方法では、高浸透距離炭に浸透距離低減炭を混合した石炭混合物を用いている。特に、ＭＦの高い石炭は浸透距離が大きく、コークス強度の低下を招きやすい傾向があるので、ｌｏｇＭＦが２．５０以上であり、かつ浸透距離が大きい石炭を本実施形態における高浸透距離炭として用いると、コークス強度低下の抑制効果が大きくなる。
【００４５】
本実施形態に係るコークスの製造方法に用いられる浸透距離低減炭は、高浸透距離炭に混合されることでコークス強度を低下させる高浸透距離炭の悪影響を緩和する石炭である。浸透距離低減炭は、特許文献３に記載されているように、ビトリニットの平均最大反射率Ｒｏが１．２５％以上かつ全イナート量ＴＩが３０体積％以下の石炭である。ここで、ビトリニットの平均最大反射率Ｒｏは、ＪＩＳ  Ｍ  ８８１６の石炭のビトリニットの平均最大反射率であり、全イナート量ＴＩは、ＪＩＳ  Ｍ  ８８１６の石炭の微細組織成分の測定方法およびその解説に記載のＰａｒｒの式に基づいた式（Ｘ）で算出した石炭組織分析における全イナート量（体積％）である。
【００４６】
全イナート量（体積％）＝フジニット（体積％）＋ミクリニット（体積％）＋（２／３）×セミフジニット（体積％）＋鉱物質（体積％）・・・式（Ｘ）
【００４７】
浸透距離低減炭は、石炭混合物中の浸透距離低減炭の質量割合が高浸透距離炭の質量割合の０．２５〜３．０倍の範囲になるように石炭混合物に混合される。浸透距離低減炭の質量割合が高浸透距離炭の質量割合の０．２５〜３．０倍の範囲となるように、浸透距離低減炭と高浸透距離炭とを混合することで、石炭混合物の浸透距離を加成値に対して大きく低下させることができる。
【００４８】
高浸透距離炭と浸透距離低減炭とを含む石炭混合物は、水分量が６質量％以上となるように調整された後に粉砕機で粉砕される。後述する実施例に示す通り、水分量を６質量％以上とした石炭混合物を粉砕することで、粉砕された石炭混合物は、水分を介して凝集して疑似粒子となる。このように、石炭混合物を疑似粒子とすることで、疑似粒子内で高浸透距離炭および浸透距離低減炭は、互いに近接した状態となる。このように、石炭混合物を疑似粒子とし、高浸透距離炭と浸透距離低減炭とを近接配置させることで、コークス強度を低下させる高浸透距離炭の悪影響を緩和する浸透距離低減炭の効果を高めることができる。なお、石炭混合物の水分量の調整に代えて、混合前の浸透距離低減炭および高浸透距離炭の水分量を調整してもよく、混合後の石炭混合物の水分量が６質量％以上になっていればよい。
【００４９】
非特許文献１には、水分量が６質量％以上になると粒径１ｍｍ以上の疑似粒子が増加することが開示されている。したがって、疑似粒子を形成させるための石炭混合物の水分量としては、６質量％以上であればよい。しかしながら、石炭混合物の水分量が多すぎると、コークス製造時に水分を蒸発させるために必要となるエネルギーが多くなる。このため、石炭混合物の水分量の上限を１２質量％とし、水分量を１２質量％以下とすることが好ましい。
【００５０】
本実施形態に係るコークスの製造方法に用いられる石炭混合物は、高浸透距離炭または浸透距離低減炭ではない他の石炭を含んでもよい。他の石炭は、高浸透距離炭および浸透距離低減炭とともに事前混合され、水分量が調整されて粉砕されることで、高浸透距離炭、浸透距離低減炭および他の石炭が近接配置された疑似粒子が形成される。ただし、他の石炭の含有量が多くなりすぎると近接配置の効果が小さくなるので、他の石炭の含有量の上限は７０％以下とすることが好ましい。
【００５１】
本実施形態に係るコークスの製造方法に用いられる配合炭全体に対する石炭混合物の割合は、０を超えて１００質量％未満までの範囲の何れでもよい。すなわち、石炭混合物を少しでも含有する配合炭を用いて製造されるコークス強度は、当該石炭混合物に含まれる高浸透距離炭のみを含む配合炭を用いて製造されるコークス強度よりも高くなる。ただし、配合炭全体に対する高浸透距離炭の割合が増えすぎると、それに応じて浸透距離低減炭の割合も増える。このため、配合炭中の高浸透距離炭および浸透距離低減炭以外の石炭の含有率が低下し、石炭選択の自由度が低下する。この点を考慮すると、配合炭全体に対する高浸透距離炭の配合割合を４０質量％以下にすることが好ましく、３０質量％以下にすることがより好ましい。一方、コークス強度の低下を抑制するという観点では、配合炭全体に対する高浸透距離炭の配合割合が大きいほどコークス強度の低下を抑制する効果は大きくなるので、配合炭全体に対する高浸透距離炭の配合割合を１０質量％以上にすることが好ましい。石炭混合物中の高浸透距離炭の割合および配合炭全体に対する石炭混合物以外の部分の高浸透距離炭の割合を鑑みて、上記範囲内で、配合炭全体に対する石炭混合物の割合を調整することが好ましい。
【００５２】
また、本実施形態に係るコークスの製造方法に用いられる配合炭は、石炭混合物以外の他の石炭を含んでもよい。他の石炭としては、従来からコークスの製造に用いられている石炭を用いてよい。また、プラスチック類、油類、コークス粉、粘結材、有機物を含有する廃棄物などを含んでいてもよい。
【００５３】
高浸透距離炭と浸透距離低減炭とを含む石炭混合物の疑似粒子では、高浸透距離炭および浸透距離低減炭が近接配置されており、これにより、コークス強度を低下させる高浸透距離炭の悪影響を緩和する浸透距離低減炭の効果が高められる。このため、他の石炭を含むか否かに関わらず、本実施形態に係るコークスの製造方法の実施により、同じ配合炭を用いて製造される従来のコークスよりも強度の高いコークスを製造できる。
【００５４】
次に、本実施形態に係るコークスの製造方法について説明する。本実施形態に係るコークスの製造方法は、石炭混合ステップと、疑似粒子形成ステップと、配合炭調整ステップと、コークス製造ステップとを含んで構成される。
【００５５】
本実施形態に係るコークスの製造は、コークスの製造に用いられる配合炭に高浸透距離炭が含まれる場合に適用できる。このため、石炭混合ステップでは、まず、コークスの製造に用いられる配合炭から浸透距離の範囲が上記基準［Ａ］、［Ｂ］および［Ｃ］の何れかを満足する高浸透距離炭を特定する。
【００５６】
配合炭に含まれる石炭から高浸透距離炭が特定された場合に、ビトリニットの平均最大反射率Ｒｏが１．２５％以上であって、全イナート量ＴＩが３０体積％以下である浸透距離低減炭を選定する。選定された浸透距離低減炭の質量割合が特定された高浸透距離炭の質量割合の０．２５〜３．０の範囲となるように、浸透距離低減炭を高浸透距離炭に事前混合して石炭混合物を製造する。
【００５７】
石炭混合ステップの後に、疑似粒子形成ステップが実施される。疑似粒子形成ステップでは、まず、石炭混合物の水分含有量を６質量％以上に調整する。次に、水分量が調整された石炭混合物を、粉砕機で、例えば、粒径３ｍｍ以下が７０質量％以上になるように粉砕する。これにより、石炭混合物中の高浸透距離炭および浸透距離低減炭は水分を介して凝集して疑似粒子となる。なお、本実施形態において、粒径とは、乾燥した石炭をＪＩＳ  Ｚ  ８８０１−１に準拠した公称目開きの篩を用いて篩分けして求められた粒径であり、粒径３ｍｍ以下とは、ＪＩＳ  Ｚ  ８８０１−１に準拠した公称目開き３ｍｍの篩を用いて篩下に篩分けされる粒径を意味する。
【００５８】
疑似粒子形成ステップの後に、配合炭調製ステップが実施される。配合炭調製ステップでは、疑似粒子となった石炭混合物に、石炭混合物と同様の粒度に粒度調整した他の石炭を配合して配合炭を調製する。但し、石炭混合物に他の石炭を配合することは必須ではなく、他の石炭を配合しなくてもよい。他の石炭を配合したい場合には、疑似粒子となった石炭混合物が配合炭になる。
【００５９】
配合炭の調製は、例えば、山元、貨車からの荷卸し、積出・揚地港、貯炭ヤードで行ってもよく、配合槽やミキサーを用いて行ってもよい。特許文献７に開示されているように、水分を介して疑似粒子化した石炭は、せん断混合を伴う混合性能の高いミキサーを使用して混合しない限りは疑似粒子の状態が維持される。配合炭の調製でミキサーを用いる場合には、非特許文献２に開示されている対流混合が主体のミキサーを用いることが望ましい。
【００６０】
配合炭調製ステップの後にコークス製造ステップが実施される。コークス製造ステップでは、配合炭調製ステップで調製された配合炭がコークス炉に装炭され、コークス炉内で乾留されてコークスが製造される。
【００６１】
このように、本実施形態に係るコークスの製造方法では、高浸透距離炭と浸透距離低減炭と事前混合して石炭混合物を製造し、その後、水分量を調整した石炭混合物を粉砕する。これにより、高浸透距離炭と浸透距離低減炭とが近接配置された疑似粒子を形成でき、当該疑似粒子とされた石炭混合物が配合された配合炭を用いることで、コークス強度を低下させる高浸透距離炭の悪影響を緩和する浸透距離低減炭の効果を高めることができ、同じ配合炭を用いて製造される従来のコークスよりも強度の高いコークスの製造が実現できる。
【００６２】
また、本実施形態に係るコークスの製造方法の実施により、高浸透距離炭のコークス強度を低下させる悪影響を緩和する浸透距離低減炭の効果を高めることができるので、製造されるコークスの強度が同じであれば、浸透距離低減炭の使用量を削減できる。一般的に、浸透距離低減炭は他の石炭よりも高価なので、浸透距離低減炭の使用量を削減することでコークスの製造コストを低減できる。
【００６３】
一方、事前混合せずに高浸透距離炭と浸透距離低減炭とを別々に粉砕した後にこれら石炭を配合して配合炭とした場合には、粉砕後にそれぞれの石炭の疑似粒子が形成されてしまい、その後にこれらを混合しても高浸透距離炭と浸透距離低減とが近接配置された疑似粒子を形成させることができない。このため、水分量を６質量％以上に調整された高浸透距離炭と浸透距離低減炭とを別々に粉砕した後に、これら石炭を配合して配合炭とした場合には、高浸透距離炭の悪影響を緩和する浸透距離低減炭の効果を高めることができない。
【実施例】
【００６４】
まず、疑似粒子となった石炭混合物における各石炭の近接状態を確認した結果について説明する。高浸透距離炭であるａ炭（Ｒｏ＝０．７０（％）、ｌｏｇＭＦ＝３．９０（ｌｏｇ ｄｄｐｍ）、浸透距離＝２１．２ｍｍ）と、浸透距離低減炭であるｂ炭（Ｒｏ＝１．５７（％）、ｌｏｇＭＦ＝１．２８（ｌｏｇ ｄｄｐｍ）、ＴＩ＝２４．８ｖｏｌ％、浸透距離＝４．２ｍｍ）とを各々の石炭の水分が５．５または１０質量％となるように調整した。水分調整後のａ炭とｂ炭を質量比が１：３になるように混合し、その石炭混合物を粉砕機で粒径３ｍｍ以下が１００質量％になるように粉砕した。
【００６５】
水分量を５．５質量％に調整した石炭混合物では部分的に疑似粒子とならない石炭混合物が確認されたのに対し、水分量を１０質量％に調整した石炭混合物では、ほぼすべてが１ｍｍ以上の疑似粒子になった。この水分量を１０質量％以上に調整し、疑似粒子化した石炭混合物を用いて、各石炭の近接状態を確認した。
【００６６】
光学顕微鏡を用いた石炭混合物の観察では、石炭種類の識別は困難である。一方、ラマン顕微鏡を用いることで、石炭種の差違に応じた分子構造の違いを反映した特徴の異なるスペクトル、すなわち多次元の情報が得られる。さらに、ラマンスペクトルの２次元マッピングも得られる。
【００６７】
ラマン分光分析を石炭に適用する場合、波長１６００ｃｍ−１付近に位置するＧバンドピークと１３５０ｃｍ−１付近に位置するＤバンドピークを有するラマンスペクトルが得られる。Ｇバンドピークは、炭素二重結合であるＳＰ２結合のラマンスペクトルであり、グラファイト構造に由来する石炭分子中の芳香族縮合環の骨格構造に起因する。また、Ｄバンドピークは、無秩序な構造に起因することが知られている。このように、炭素構造の異なる炭種に応じて種々のスペクトルが得られるので、ラマン分光分析を石炭に適用することで石炭種類の識別が可能となる。
【００６８】
多くの研究によって、石炭のラマンスペクトル情報と従来指標との関係性が整理されている。例えば、炭素構造の骨格の完全性（結晶性）の指標として一般的に用いられるＲ値（ＧバンドピークとＤバンドピークのラマン強度の比）は、石炭化度の指標であるビトリニットの平均最大反射率Ｒｏ（ＪＩＳ  Ｍ  ８８１６）と相関関係が得られることが知られている（例えば、非特許文献３）。
【００６９】
疑似粒子化した石炭混合物のラマンスペクトルの測定は、ラマン顕微鏡（ナノフォトン株式会社製  Ｒａｍａｎ  Ｆｏｒｃｅ）を用いて行った。疑似粒子状態が変化しないように石炭混合物を樹脂埋めし、研磨した試料を作製した。作製した試料のラマン測定を実施してラマンマッピングを取得し、その後、Ｒ値マッピングに変換して石炭の識別を行った。分析条件を下記表１に示す。
【００７０】
【表１】
2019127587.tif 000003
【００７１】
図３は、ａ炭、ｂ炭それぞれの平均ラマンスペクトルを、最小値が０．０、最大値が１．０となるように正規化したグラフである。図３において、横軸は波数（ｃｍ−１）であり、縦軸は正規化散乱強度（−）である。図３に示すように、ａ炭、ｂ炭で、それぞれ大きく波形の異なるスペクトルが得られた。
【００７２】
それぞれのラマンスペクトルに対して、１０００から２０００ｃｍ−１で１次直線によるベースライン補正し、１３５０ｃｍ−１のピーク値／１６００ｃｍ−１のピーク値の比、すなわちＲ値を求めた。その結果、ａ炭のＲ値は０．８６となり、ｂ炭のＲ値は０．６５となった。ａ炭とｂ炭とのＲ値の大小関係は、過去の知見と整合した。
【００７３】
その後、石炭混合物のラマンマッピングデータに対して、まず、樹脂部分のスペクトルをソフト上で除去した。その後、石炭粒子部分における各測定点のラマンスペクトルの全てに対して、上記と同様の方法でＲ値を算出した。算出したＲ値に対して、Ｒ値＝０．７５を閾値として、それぞれの測定点をＲ値が０．７５未満の領域と、Ｒ値が０．７５以上の領域とに区分した。
【００７４】
図４は、石炭混合物の光学顕微鏡像である。また、図５は、ラマン解析に基づくａ炭とｂ炭との識別結果を示す画像である。図４から、石炭混合物が擬似粒子化していることがわかる。図５において、Ｒ値が０．７５以上となる領域がａ炭であり、Ｒ値が０．７５未満となる領域がｂ炭であると推定される所、この推定に基づけば、疑似粒子では、ａ炭とｂ炭が混合状態となっていることがわかる。これらの結果から、高浸透距離炭および浸透距離低減炭を混合した石炭混合物を水分調整して粉砕処理することで、これら石炭が含まれる単一の疑似粒子が形成され、高浸透距離炭および浸透距離低減炭を近接配置できることが確認された。
【００７５】
本実施形態に係るコークスの製造方法の効果を検証するため、コークスの製造試験を実施した。コークスの製造試験に使用した各銘柄の石炭の性状（Ｒｏ、ＬｏｇＭＦ、ＴＩ、浸透距離）、配合率、実施例と比較例における石炭混合物の組み合わせおよび製造されたコークスのコークス強度を表２に示す。ここで、浸透距離は、石炭を粒径２ｍｍ以下が１００質量％となるように粉砕し、粉砕された石炭を充填密度０．８ｇ／ｃｍ３で、層厚が１０ｍｍとなるように容器に充填した石炭試料を作成し、当該石炭試料の上に直径２ｍｍのガラスビーズを浸透距離以上の層厚となるように配置し、ガラスビーズの層の上部から５０ｋＰａとなるように荷重を負荷しつつ、加熱速度３℃／分で室温から５５０℃まで不活性ガス雰囲気下で加熱する方法によって測定した。また、コークスの製造試験に用いた配合炭の品位（Ｒｏ、ＬｏｇＭＦ、ＴＩ、浸透距離）を表３に示す。なお、配合炭の配合構成は、本コークスの製造試験では、実施例１、２および比較例１〜３で全て同一である。表２に示した石炭において、ギーセラー最高流動度ＭＦの常用対数値ｌｏｇＭＦ＜２．５の範囲にある石炭について、浸透距離／ｌｏｇＭＦの値（原点を通る回帰直線のｌｏｇＭＦの係数）を求めると、２．５０〜３．６７となり、また、測定された浸透距離の標準偏差の平均値は０．６であったことから、Ａ炭が高浸透距離炭であり、ＲｏとＴＩの値よりＤ炭およびＥ炭が浸透距離低減炭であると判定できる。
【００７６】
【表２】
2019127587.tif 000004
【００７７】
【表３】
2019127587.tif 000005
【００７８】
コークスの製造試験の手順を説明する。各銘柄の石炭の水分量を１０質量％に調整し、Ａ炭とＢ〜Ｅ炭とを表２の○印に示した組み合わせと配合率で事前混合して実施例１、実施例２、比較例２、３のコークス製造方法に用いる石炭混合物を作製した。
【００７９】
石炭混合物を、粉砕機を用いて粒径３ｍｍ以下が１００質量％になるように粉砕した。粉砕後の石炭混合物は、水分によって凝集して疑似粒子になっていた。石炭混合物に事前混合しなかった他の銘柄の石炭も、石炭混合物と同じく粉砕機を用いて粒径３ｍｍ以下が１００質量％になるように粉砕した。
【００８０】
粉砕後、石炭混合物と他の銘柄の石炭とを表２に示した配合率で配合し、ドラムミキサーを用いて３０秒間混合して配合炭を調製した。なお、比較例１は、石炭を事前混合せずに、表２に示した配合率で各銘柄の石炭を配合して配合炭を調整した。この配合炭１６．５ｋｇを乾燥炭基準の嵩密度が７５０ｋｇ／ｍ３になるように乾留缶に充填し、錘を乗せた状態で炉壁温度１０５０℃の電気炉内で６時間乾留した。乾留後、電気炉から取り出し、窒素冷却したコークスのコークス強度を測定した。コークス強度として、ＪＩＳ  Ｋ  ２１５１の回転強度試験法に基づいてコークスのドラム強度ＤＩ（１５０／１５）を測定した。
【００８１】
図６は、石炭混合物に混合された石炭のＲｏとコークス強度との関係を示すグラフである。図６において、横軸は高浸透距離炭に混合されたＢ炭〜Ｅ炭のＲｏ（％）であり、縦軸はコークスのドラム強度ＤＩ（１５０／１５）である。図６から、実施例１および実施例２のコークス強度は、比較例１〜３のいずれのコークス強度よりも高くなることが確認された。この結果から、高浸透距離炭であるＡ炭と浸透距離低減炭であるＤ炭およびＥ炭とを事前混合し、粉砕して疑似粒子とした石炭混合物を含む配合炭を用いることで、同じ配合炭を用いて製造される従来のコークスよりも高い強度のコークスが製造できることが確認された。
【００８２】
次に、石炭混合物の疑似粒子がコークス強度に与える影響を確認するため、水分量を調整した配合炭を用いて同様のコークスの製造試験を実施した。このコークスの製造試験に使用した各銘柄の石炭の性状（Ｒｏ、ＬｏｇＭＦ、ＴＩ、浸透距離）および配合率を表４に示す。浸透距離の測定方法は表２の例と同じであり、表４に示した石炭において、Ｇ炭が高浸透距離炭であり、Ｊ炭が浸透距離低減炭である。
【００８３】
【表４】
2019127587.tif 000006
【００８４】
コークスの製造試験の手順を説明する。各銘柄の石炭の水分量を８〜１０質量％に調整し、これら石炭を表４に示す配合率で事前混合して石炭混合物を作製した。粉砕機を用いて、この石炭混合物を粒径３ｍｍ以下の割合が約７３質量％となるように粉砕した。
【００８５】
この石炭混合物の配合割合を０〜６０質量％の範囲内で変更しつつ、配合炭の平均品位がＲｏ：０．９６〜１．０１％、ｌｏｇＭＦ：２．３８〜２．４８ｌоｇｄｄｐｍ、ＴＩ：３１．５〜３３．０体積％の範囲内になるように別途粒径３ｍｍ以下の割合が約７３質量％となるように粉砕した石炭を添加して配合炭を調製した。実施例３のコークス製造方法では、この配合炭の水分量を８〜１０質量％に維持したままコークス炉に装炭し、乾留した後、ＣＤＱで冷却してコークスを製造し、当該コークスのコークス強度を測定した。実施例４のコークス製造方法では、この配合炭の水分量を６質量％にし、その後、配合炭をコークス炉に装炭し、乾留した後、ＣＤＱで冷却してコークスを製造し、当該コークスのコークス強度を測定した。
【００８６】
図７は、石炭混合物の配合割合とコークス強度差との関係を示すグラフである。図４において、横軸は石炭混合物の配合割合（質量％）であり、縦軸はコークスのドラム強度差ΔＤＩ（１５０／１５）である。ドラム強度差とは、各条件で製造されたコークスのドラム強度から石炭混合物の配合割合を０質量％として実施例３または４の条件で製造されたコークスのドラム強度の平均値を減じた値である。図７に示すように、水分量を８〜１０質量％とした実施例３では、石炭混合物の配合割合を増加させるに従いコークス強度が大きく向上した。一方、水分量を６質量％とした実施例４も石炭混合物の配合割合を増加させるに従いコークス強度が向上したが、そのコークス強度向上効果は、水分量を８〜１０質量％とした実施例３よりも小さかった。
【００８７】
疑似粒子は、水分を介して凝集しているので、水分量が少なくなった実施例４の疑似粒子は、凝集力が低下し解砕されやすくなる。このため、実施例４の疑似粒子は、配合炭の装炭工程における衝撃で解砕され、高浸透距離炭と浸透距離低減炭との近接配置状態が維持できず、このような石炭混合物の配合割合を増加させても実施例３ほどコークス強度が向上しなかったと考えられる。
【００８８】
この結果から、高浸透距離炭と浸透距離低減炭とを事前混合し、粉砕して疑似粒子とした石炭混合物が配合された配合炭を用いることで強度の高いコークスが製造できること、および、疑似粒子とした石炭混合物の配合割合を増加させることで、より強度の高いコークスが製造できることが確認された。また、水分量が６質量％未満になると、疑似粒子は解砕されやすくなるので、コークス炉に装炭されるまで配合炭の水分量を６質量％以上に維持することが好ましいことがわかる。
【符号の説明】
【００８９】
１    石炭試料
２    材料
３    容器
５    スリーブ
７    温度計
８    加熱装置
９    温度検出器
１０  温度調節器
１１  ガス導入口
１２  ガス排出口
３０  浸透距離の測定装置（一定荷重）
３１  荷重装置（一定荷重）
３２  錘
３３  膨張率検出棒
３４  変位計
４０  浸透距離の測定装置（一定容積）
４１  荷重装置（一定容積とするように荷重を加える）
４２  圧力検出棒
４３  ロードセル
【図１】
2019127587.tif 000007
【図２】
2019127587.tif 000008
【図３】
2019127587.tif 000009
【図４】
2019127587.tif 000010
【図５】
2019127587.tif 000011
【図６】
2019127587.tif 000012
【図７】
2019127587.tif 000013